ВАНТОВАЯ ОТТЯЖКА (ВАРИАНТЫ)

1. Вантовая оттяжка, содержащая металлический трос, по крайней мере, одна концевая часть которого расплетена и жестко закреплена в заливной муфте, отличающаяся тем, что заливная муфта заполнена эпоксидной смолой с отвердителем и наполнителем в виде порошка или зернистого материала.
2. Вантовая оттяжка по п. 1, отличающаяся тем, что заливная муфта заполнена эпоксидной смолой с отвердителем в следующем соотношении; мас. %:
Эпоксидная смола 40-60
Отвердитель 40-60.
3. Вантовая оттяжка по п.1, отличающаяся тем, что заливная муфта заполнена эпоксидной смолой с отвердителем и наполнителем в следующем соотношении; мас. %:
Эпоксидная смола с отвердителем 50-95
Наполнитель 5-50.
4. Вантовая оттяжка по п.1, отличающаяся тем, что в качестве отвердителя использованы диамины или карбоновые кислоты или ангидриды диаминов или ангидриды карбоновых кислот.
5. Вантовая оттяжка по п.1, отличающаяся тем, что в качестве наполнителя использован кварцевый песок или маршалит или асбест.
6. Вантовая оттяжка по п.1, отличающаяся тем, что в качестве наполнителя использован материал с фракциями до 1 мм.
7. Вантовая оттяжка по п.1, отличающаяся тем, что конусность части заливной муфты в виде усеченного конуса равна 1:4, а длина усеченного конуса выполнена не менее 5·D, где D - диаметр троса.
8. Вантовая оттяжка, содержащая металлический трос, по крайней мере, одна концевая часть которого расплетена и жестко закреплена в заливной муфте, отличающаяся тем, что заливная муфта заполнена полиэфирной смолой.
9. Вантовая оттяжка по п.8, отличающаяся тем, что заливная муфта заполнена полиэфирной смолой, имеющей динамическую вязкость 0,3-0,4 Па*с, деформационная теплостойкость 100-115 °С, предел прочности при изгибе 9-12 МПа, упругость при изгибе 3599-4399 МПа.
10. Вантовая оттяжка по п.8, отличающаяся тем, что конусность части заливной муфты в виде усеченного конуса равна 1:4, а длина усеченного конуса выполнена не менее 5·D, где D - диаметр троса.